(57)【要約】【課題】消臭成分の粒径が小さい場合でも容易に吸水性樹脂と混合することができ、消臭能力に優れた消臭性吸水剤を提供すること。【解決手段】（Ａ）吸水性樹脂と、（Ｂ）無水マレイン酸含有共重合体と、（Ｃ）無機金属化合物と、を含むことを特徴とする消臭性吸水剤。好ましくは、（Ｂ）無水マレイン酸含有共重合体および（Ｃ）無機金属化合物が基材に担持されている。また、（Ａ）吸水性樹脂がアクリル酸塩重合体の架橋物、（Ｂ）無水マレイン酸含有共重合体がメチルビニルエーテル／無水マレイン酸共重合体、スチレン／無水マレイン酸共重合体またはイソブチレン／無水マレイン酸共重合体、（Ｃ）無機金属化合物が酸化亜鉛であることが好ましい。【選択図】なし。【特許請求の範囲】
【請求項１】
（Ａ）吸水性樹脂と、（Ｂ）無水マレイン酸含有共重合体と、（Ｃ）無機金属化合物と、を含むことを特徴とする消臭性吸水剤。
【請求項２】
（Ｂ）無水マレイン酸含有共重合体および（Ｃ）無機金属化合物が基材に担持されている請求項１記載の消臭性吸水剤。
【請求項３】
基材が紙である請求項２に記載の消臭性吸水剤。
【請求項４】
（Ａ）吸水性樹脂が、アクリル酸塩重合体の架橋物である請求項１ないし３いずれか１項に記載の消臭性吸水剤。
【請求項５】
（Ｂ）無水マレイン酸含有共重合体が、メチルビニルエーテル／無水マレイン酸共重合体、スチレン／無水マレイン酸共重合体またはイソブチレン／無水マレイン酸共重合体である請求項１〜４いずれか１項に記載の消臭性吸水剤。
【請求項６】
（Ｃ）無機金属化合物が、酸化亜鉛である請求項１〜５のいずれか１項に記載の消臭性吸水剤。
【請求項７】
（Ａ）吸水性樹脂１００重量部に対して、（Ｂ）無水マレイン酸含有共重合体０．１〜６重量部および（Ｃ）無機金属化合物０．１〜４重量部を含有する請求項１〜６のいずれか１項に記載の消臭性吸水剤。
【発明の詳細な説明】
【技術分野】
【０００１】
本発明は、消臭性吸水剤に関する。さらに詳しくは、吸収性物品に好適に使用しうる消臭性吸水剤に関する。
【背景技術】
【０００２】
吸収性物品は、紙オムツ、生理用ナプキン、失禁パッド等の衛生材料、ペット用の尿吸収材料等をはじめ、パッキング材等の土木建築用資材、ドリップ吸収剤、保冷材等の食品鮮度保持用材料、土壌用保水材等の農園芸用物品等の種々の分野で使用されている。
【０００３】
中でも、衛生材料等において、体液、特に尿、血液、汗等を吸収した吸収性物品が、不快な臭いを発生することが問題となっている。これらの臭いは、皮膚および消化管に存在しているバクテリアが、尿素、タンパク質等の体液の成分を分解する酵素を生産し、体液の成分が分解されることによって発生する腐敗臭であると考えられる。特に尿の場合、これらの腐敗臭の主成分は、アンモニア、トリメチルアミン等の含窒素化合物、メタンチオール、硫化水素等の含硫黄化合物類等とされている。
【０００４】
これらの臭いを消臭するために、活性炭、ゼオライト等の臭気成分吸着剤と吸水性樹脂を混合した吸収体等が知られている（特許文献１および２）。
【０００５】
しかしながら、吸着剤と吸水性樹脂とは共に粉体であり、均一に混合することが難しい。一方、吸着剤の粒径を小さくすればするほど、その吸着効果が優れているが、粒径を小さくすると、混合する際に粉立ちが激しく工業的に生産することが困難である。
【０００６】
【特許文献１】特開２００１−３７８０５号公報
【特許文献２】特表平１１−５１２９４６号公報
【発明の開示】
【発明が解決しようとする課題】
【０００７】
本発明の目的は、消臭成分の粒径が小さい場合でも容易に吸水性樹脂と混合することができ、消臭能力に優れた消臭性吸水剤を提供することにある。
【課題を解決するための手段】
【０００８】
すなわち、本発明は、（Ａ）吸水性樹脂と、（Ｂ）無水マレイン酸含有共重合体と、（Ｃ）無機金属化合物と、を含むことを特徴とする消臭性吸水剤に関する。
【発明の効果】
【０００９】
本発明の消臭性吸水剤は、無水マレイン酸含有共重合体と無機金属化合物を含んでいるため消臭能力に優れている。また、本発明の消臭性吸水剤の好適な例においては、無水マレイン酸含有共重合体および無機金属化合物が基材に担持されているため、消臭成分の粒径が小さい場合でも容易に吸水性樹脂と混合することができる。
【発明を実施するための最良の形態】
【００１０】
本発明に用いられる（Ａ）吸水性樹脂としては、例えば、アクリル酸塩重合体の架橋物、デンプン／アクリル酸塩グラフト共重合体の加水分解生成物の架橋物、ビニルアルコール／アクリル酸塩共重合体の架橋物、無水マレイン酸グラフトポリビニルアルコールの架橋物、架橋イソブチレン／無水マレイン酸共重合体、ポリアクリル酸部分中和物架橋体、酢酸ビニル／アクリル酸エステル共重合体のケン化物等が挙げられる。これらの中でも、大量の水を吸収することができ、多少の荷重をかけても吸収した水を分子内に保持することができる観点からアクリル酸塩重合体の架橋物が好適に用いられる。
【００１１】
吸水性樹脂の製造方法としては、逆相懸濁重合法、水溶液重合法等の公知の方法が挙げられる。このような吸水性樹脂としては、アクリル酸塩重合体の架橋物として、住友精化株式会社の商品名；アクアキープ等の一般に市販されているものを用いることができる。
【００１２】
本発明に用いられる（Ｂ）無水マレイン酸含有共重合体としては、メチルビニルエーテル／無水マレイン酸共重合体、スチレン／無水マレイン酸共重合体、イソブチレン／無水マレイン酸共重合体、メトキシエチレン／無水マレイン酸共重合体、エチレン／無水マレイン酸共重合体、酢酸ビニル／無水マレイン酸共重合体、エチレン／エチルアクリレート／無水マレイン酸共重合体、ジビニルエーテル／無水マレイン酸共重合体、スチレン／イソブチレン／無水マレイン酸共重合体、スルホン化スチレン／イソブチレン／無水マレイン酸共重合体等が挙げられる。中でも、アンモニア、トリメチルアミン等の含窒素化合物を消臭する効果が高い観点から、メチルビニルエーテル／無水マレイン酸共重合体、スチレン／無水マレイン酸共重合体またはイソブチレン／無水マレイン酸共重合体が好適に用いられる。
【００１３】
無水マレイン酸含有共重合体の使用量は、吸水性樹脂１００重量部に対して、０．１〜６重量部、好ましくは０．３〜３重量部であることが望ましい。無水マレイン酸含有共重合体の使用量が０．１重量部未満の場合、アンモニア、トリメチルアミン等の含窒素化合物に対する消臭能力が低下するおそれがある。また、使用量が６重量部を超える場合、基材に担持させにくくなるおそれがある
【００１４】
本発明に用いられる（Ｃ）無機金属化合物としては、例えば、酸化カルシウム、酸化マグネシウム、酸化アルミニウム、酸化亜鉛、酸化銅、酸化鉄、酸化チタン等の金属酸化物；水酸化亜鉛、水酸化チタン、水酸化カルシウム、水酸化マグネシウム、水酸化アルミニウム等の金属水酸化物；硫酸第一鉄、硫酸銅、硫酸亜鉛、硝酸銅、塩化カルシウム等の無機金属塩等が挙げられる。これらの中では、メタンチオール、硫化水素等の含硫黄化合物の消臭に優れている観点から酸化亜鉛が好適に用いられる。
【００１５】
無機金属化合物の使用量は、吸水性樹脂１００重量部に対して、０．１〜４重量部、好ましくは０．２〜２重量部であることが望ましい。無機金属化合物の使用量が０．１重量部未満の場合、メタンチオール、硫化水素等の含硫黄化合物に対する消臭能力が低下するおそれがある。また、使用量が４重量部を超える場合、基材に担持させにくくなるおそれがある。
【００１６】
本発明の消臭性吸水剤においては、消臭成分の粒径が小さい場合でも容易に吸水性樹脂と混合することができる観点から、無水マレイン酸含有共重合体および無機金属化合物が基材に担持されているのが好ましい。
【００１７】
基材としては、特に限定されないが、コットン、レーヨン、ポリプロピレン、ポリエチレン、ポリエステル、アクリル繊維等の不織布、織布、糸、モノフィラメント、紙等が挙げられる。中でも、紙が好適に用いられる。
【００１８】
無水マレイン酸含有共重合体と無機金属化合物の基材に対する担持量は、基材１００重量部に対して合計で０．１〜５０重量部、好ましくは１〜３０重量部であることが望ましい。担持量が０．１重量部未満の場合、消臭効果が得られないおそれがある。また、担持量が５０重量部を超える場合、基材に担持させにくくなるおそれがある。
【００１９】
基材に担持させる方法としては、基材に塗布、含浸する方法、あるいは基材が紙の場合には、紙にすき込む方法等が挙げられる。中でも、紙にすき込む方法が好適に用いられる。
【００２０】
無水マレイン酸含有共重合体および無機金属化合物を担持させた基材は、粉砕機、シュレッダー等を用いて、０．１〜１ｍｍ角に粉砕、裁断して用いることが好ましい。
【００２１】
本発明の消臭性吸水剤を製造する方法としては、特に限定されず、吸水性樹脂と、無水マレイン酸含有共重合体と、無機金属化合物とを単に混合してもよいが、予め無水マレイン酸含有共重合体および無機金属化合物を担持させた基材を粉砕、裁断したものと、吸水性樹脂を混合する方法が好ましい。
【００２２】
無水マレイン酸含有共重合体および無機金属化合物を担持させた基材の使用量は、吸水性樹脂１００重量部に対して０．５〜４０重量部、好ましくは１〜２０重量部であることが望ましい。担持させた基材の使用量が０．５重量部未満の場合、消臭効果が得られないおそれがある。また、担持させた基材の使用量が４０重量部を超える場合、吸水速度、吸水量等の吸水性能が低下するおそれがある。
【００２３】
但し、担持された無水マレイン酸含有共重合体および無機金属化合物の量として、吸水性樹脂１００重量部に対して、無水マレイン酸含有共重合体は０．１〜６重量部、好ましくは０．３〜３重量部、無機金属化合物は０．１〜４重量部、好ましくは０．２〜２重量部の範囲とする。
【００２４】
本発明の消臭性吸水剤は、例えば、紙オムツ、生理用ナプキン、失禁パッド等の衛生材料等に好適に用いられる。
【実施例】
【００２５】
以下、実施例および比較例により本発明をさらに詳しく説明するが、本発明はこれらの実施例により何ら限定されるものではない。
【００２６】
実施例１
パルプ２．４ｇ、ポリアクリルアミド０．１ｇ、ポリビニルアルコール０．１ｇ、メチルビニルエーテル／無水マレイン酸共重合体（ＩＳＰジャパン株式会社の商品名；ガントレッツＡＮ１１９、平均粒径１０〜２０μｍ）０．４ｇ、酸化亜鉛（平均粒径３０μｍ）０．２５ｇを製紙試験機に投入し、目付け２４ｇ／ｍ２、厚み５０μｍの紙を得た。得られた紙を０．３〜０．５ｍｍ角に粉砕したもの１ｇと吸水性樹脂（住友精化株式会社の商品名；アクアキープＳＡ６０Ｓ）２０ｇとを混合して消臭性吸水剤を得た。
【００２７】
実施例２
パルプ２．６ｇ、ポリアクリルアミド０．１ｇ、ポリビニルアルコール０．１ｇ、スチレン／無水マレイン酸共重合物（アトフィナジャパン株式会社の商品名；ＳＭＡ−１０００Ｐ、平均粒径６０μｍ）０．２ｇ、イソブチレン／無水マレイン酸共重合物（クラレ株式会社の商品名；イソバン０６、平均粒径３５０μｍ）０．２ｇ、酸化亜鉛（平均粒径３０μｍ）０．２５ｇを製紙試験機に投入し、目付け３０ｇ／ｍ２、厚み５５μｍの紙を得た。得られた紙を０．５〜０．８ｍｍ角に粉砕したもの１ｇと吸水性樹脂（住友精化株式会社の商品名；アクアキープＳＡ６０Ｓ）２０ｇとを混合して消臭性吸水剤を得た。
【００２８】
比較例
吸水性樹脂（住友精化株式会社の商品名；アクアキープＳＡ６０Ｓ）２０ｇのみを用いた。
【００２９】
評価
実施例で得られた消臭性吸水剤および比較例で用いた吸水性樹脂に１００ｇの水を加えて膨潤させた。５Ｌ容のテドラーバッグに得られた膨潤物を入れ、臭気成分としてアンモニア５００ｐｐｍ、硫化水素１００ｐｐｍをそれぞれ含有する窒素５Ｌを充填し、２５℃で放置した。０．２５時間後、０．５時間後、１時間後、２時間後、３時間後の各臭気成分の濃度を測定した。
【００３０】
なお、アンモニアの濃度は、北川式検知管（ガステック社の商品名；Ｎｏ．３Ｍ、検出限界２ｐｐｍ）を用いて測定した。また、硫化水素の濃度は、ガスクロマトグラフィーで検出器ＦＰＤ、カラムＴＣＥＰを用いて測定した。結果を表１および表２に示す。
【００３１】
【表１】
2005279349.tif 000002
表中、ＮＤは、検出限界以下を示す。
【００３２】
【表２】
2005279349.tif 000003
【００３３】
表１および表２より、本発明の消臭性吸水剤は、消臭能力に優れていることがわかる。